FR 2427674 A1 19791228 FR 7913394 A 19790525 L'invention est constituée par un condënsateur monolithique en céramique à plusieurs couches comprenant des couches de diélectrique et des couches d?électrodes disposées alternativement. les condensateurs monolithiques en céramique connus comprennent des couches de diélectrique réalisées en un matériau céramique et des couches d'électrodes réalisées en métal, le plus souvent- en poudre de palladium ou de platine, disposées alternativement et empilées les unes sur les autres. Ces couches sont pressées et frittées pendant le processus technologique, pour former la structure monolithique du condensateur. le condensateur selon l'invention est -caractérisé en ce que les couches d'électrodes sont réalisées à partir d'un mélange de poudres due métal et de matériau céramique, ce dernier étant constitué par le même matériau que. celui utilisé pour former les couches de diélectrique du condensateur.La quantité, en-poids, de poudre de matériau céramique utilisée dans le mélange est comprise entre 10 et 35% et la grandeur des grains de la poudre, exprimée comme diamètre substitutif, ne dépasse pas 2 Fm. La poudre céramique, introduite dans le mélange, exerce la fonction de remplissage de la couche d'électrodes, en substituant partiellement les grains de palladium, tout en facilitant, grâce à sa-présence, le frittage de la couche d'électrodes avec la couche de diélectrique. Gracie au frittage facilité des grains céramiques inclus dans les électrodes avec les grains du matériau céramique du diélectrique du condensateur, de la même composition, on produit un effet qualitatif avantageux - l'accouplement de la structure monolithique des couches d'électrodes et de diélectrique du condensateur, ce qui est très important en vue de l'optimalisation de tels paramètres électriques du condensateur comme la capacité électrique ou la tangente de l'angle des pertes diélectriques. En outre, le condensateur selon l'invention permet dtéconomiser le métal utilisé pour fabriquer les électrodes qui, en général, est constitué par un métal précieux. Le condensateur monolithique en céramique dans un exemple de réalisation, selon l'invention, comprend des couches de diélectrique fabriquées en un matériau céramique, dont la composition, en poids, est la suivante : BaTiO3 : 90%0, BaSnO3 : 8%, ZnO : 2%, et des couches d'électrodes réalisées en un mélange de poudre de palladium et de poudre de matériau céramique, avec un diamètre substitutif des grains qui ne dépasse pas 1 m ; la quantité, en poids, de poudre de matériau céramique ne dépassant pas 30ffi. La poudre de matériau céramique présente dans le mélange a une composition chimique identique à la composition du matériau céramique constituant la couche diélectrique. le condensateur décrit à titre d'exemple est caractérisé par les paramètres utilitaires suivants capaeite par unité de volume : 20 SF / cm3 tg 6 - 80 . Comme il va de soi et comme il résulte d'ailleurs déjà de ce qui précède, l'invention ne se limite nullement à celui de ses modes d'application, non plus qu'à ceux des modes de réalisation de ses diverses parties, ayant été plus particulièrement envisagés ; elle en embrasse, au contraire, toutes les variantes. La présente invention est due à - KURBIEL Zenon - CHILMON Faluna - MARIANSKI Ryszard - GODZIEBIEWSKI Tadeusz REVENDICAXION Condensateur monolithique en céramique à plusieurs couches, comprenant des couches de diélectrique et d'électrodes disposées alternativement, caractérisé en ce que les couches d'électrodes sont réalisées en un mélange de poudres de métaux et de matériau céramique, ce dernier ayant la même composition chimique que le matériau avec lequel sont réalisées les couches d'électrodes du condensateur ; la quantité, en poids, de poudre de matériau céramique dans le mélange, étant comprise entre 10 et 35% et la grandeur des grains de poudre, exprimée par le diamètre substitutif, ne dépassant pas 2 pm.